Brevet FR2552097A1 — publié le 19850322

L'invention est relative à une composition pour revêtement de surface filmogène dépouillable en phase liquide. Dans certains domaines d'application de vernis et de peintures, la possibilité de pouvoir disposer d'une composition à l'aide de laquelle un revêtement provisoire peut etre obtenu, permet souvent de réduire de façon appréciable les frais de décoration et due protection par des vernis ou peintures définitifs. En effet, il y a par exemple de nombreux cas où des travaux sont effectués dans des constructions de différentes natures, ayant reçu une première couche de revetement de peinture dont on souhaite qu'elle soit conservée indemne pour pouvoir y appliquer la couche de peinture de finition. On peut citer également le cas des supports qui sont temporairement ou même de façon permanente exposés à des salissures ou des polluants et dont on préfère protéger le revêtement de peinture définitif par une couche transparente renouvalable. Pour répondre à ces besoins on a déjà utilisé des peintures pelables par exemple dont les inconvéments majeurs sont le temps nécessaire pour arracher la couche provisoire et les débris ainsi formés dont il faut se débarrasser. Un autre inconvénient est l'incompatibilité qui existe entre une bonne adhérence de la couche pelable pour assurer une protection suffisante, et la facilité de l'arrachage. Afin de remédier à ces inconvénients inhérents aux techniques connues, on a cherché une composition de revêtement de surface pouvant assurer une protection du revêtement ou du matériel sous-jacent contre toutes sortes de salissures, résistant aux intempéries et pouvant etre éliminée à l'aide d'un liquide de composition simple. Par conséquent, l'invention a pour objet un revêtement de surface filmogène dépouillable en phase liquide contenant dans un milieu liquide un liant, un épaississant et, selon les besoins, un ou plusieurs des agents mouillants, antimousse et bactéricides compatibles habituels, caractérisé en ce que le liant est une résine polyvinylique ou acrylique filmogène pouvant etre dissoute, dispersée ou émulsifiée dans le milieu liquide utilisé et l'épaississant est un polyacrylate d'ammonium ou unehuile de ricin hydrogénée compatible avec le liant et le milieu liquide. Le revetement de surface dépouillable selon l'invention permet d'assurer la protection provisoire de supports de nature différentes contre inscriptions, salissures ou agents polluants notamment. En outre, grace aux combinaisons de liant, d'épaississant et de phase liquide selon l'invention, une élimination facile et rapide du revêtement provisoire est obtenue, en effet, ce revêtement résiste à l'eau mais se dissout dans une solution détergente, une concentration comprise entre 1 et 5 % en poids d'un détergent suffit pour obtenir la liquéfaction du revêtement provisoire. Un détergent utilisable est le Teepol (marque déposée), un alkylarylsulfonate du commerce, qui a l'avantage d'être biodégradable à 100 %, pour le liant à base d'alcool polyvinylique. Une solution à 5 7o de silicate de soude (ou lessive St Marc) dans de l'eau tiède à 40 ou 50"C pour la solution acrylique.L'action d'une telle solution sur le revêtement provisoire est immédiate, l'application pouvant se faire d'une façon quelconque, par arrosage, pulvérisation, à la brosse, etc. Selon un premier mode de réalisation de l'invention, la base liquide est de l'eau, le liant est un alcool polyvinylique et l'épaississant est une résine acrylique. L'alcool polyvinylique qui convient pour la composition de l'invention doit être filmogène, le film obtenu doit etre suffisamment résistant tout en se dissolvant facilement dans le liquide "dépouillant" (eau + détergent) ci-dessus décrit. On a trouvé qu'un alcool polyvinylique ayant une viscosité comprise environ entre 3, 5 et 5 mPa. s (mesurée en solution à 4 % en poids et à 20oC) et un indice d'ester compris environ entre 120 et 150, répond aux critères ci-dessus. Un tel alcool polyvinylique est disponible dans le commerce sous la désignation Rhodoviol 4/125 (marque déposée). A ce liant doit etre associé un épaississant compatible avec celui-ci et avec l'eau. Un tel liant a été trouvé sous la forme d'une résine acrylique, à savoir le polyacrylate d'ammonium ayant une viscosité comprise environ entre 90 et 170 mPa. s (mesurée sur une solution aqueuse à 5 % en poids). Une telle résine est disponible sous la dénomination Acrysol G 110 (marque déposée). Selon l'invention, la proportion d'alcool polyvinylique dans la composition est comprise environ entre 10 et 25 7o en poids, tandis que la proportion de polyacrylate d'ammonium est comprise environ entre 2 et 8 7o en poids. Ces proportions et celles qui suivront ci-après se rapportent au poids total de la composition. Afin de conférer à la composition les propriétés habituelles d'un revetement de surface, on lui incorpore encore les agents auxiliaires indispensables choisis notamment parmi les agents anti-mousse, bactéricides et mouillants. Ces additions atteignent chacune dans la composition approximativement un taux de 1 %. Un colorant peut etre ajouté, choisi selon le type de revetement souhaité, peinture ou vernis. Compte tenu des pourcentages précédents, la proportion de l'eau dans la composition est comprise environ entre 70 et 85 %. Sous la forme ci-dessus décrite, le revetement est principalement prévu pour des applications à l'intérieur, bien que certaines applications extérieures, dans des conditions peu sévères, peuvent être envisagées. L'application se fait de la façon habituelle, par exemple à la brosse, au rouleau, au pistolet avec ou sans air, ou au pulvérisateur, sur des supports non poreux secs et durs. Selon un second mode de réalisation de l'invention la base liquide est un solvant organique, dans le but de donner au revetement issu de cette composition une bonne résistance aux intempéries, ce qui permet l'emploi à l'extérieur sans restrictions. Comme liant on a trouvé une résine acrylique qui est filmogène et ne résiste pas, après séchage, au lavage avec le liquide dépouillant ci-dessus décrit. Il s'agit d'un copolymérisat à base d'esters acryliques et méthacryliques, caractérisé par les propriétés suivante s - Viscosité dynamique à 50 % et à 25"C 600 - 800 cSt - Indice de coloration (forme de livraison) Lovibond Gardner Color ASTM D 1544 - 63 T 1 - Indice d'acide sur masse DIN 53402 (mg KOH/g) 90 - 100 - Extrait sec (forme de livraison) DIN 53182 (2g + 2 ml toluène 125"C / 1 h) 50% - 1 % - Point éclair (Set-flash Tester) 28 C Une telle résine est commercialement disponible sous la dénomination Synthacryl F 2419 (marque déposée). L'épaississant qui convient dans les conditions de cette composition est une huile de ricin hydrogénée. Un tel épaississant est commercialisé sous la désignation Irgarol TV 142 (marque déposée). Le solvant qui convient est un mélange d'hydrocarbures aromatiques et de xylène. Les hydrocarbures aromatiques sont principalement du type C Le rapport xylène/solvant aromatique est avantageu- sement égal à 2 environ. Selon l'invention, la proportion de résine acrylique est comprise environ entre 25 et 50 %, celle de l'épaississant entre 6 et 9%, dans un solvant dont la proportion est comprise environ entre 30 et 47 %. On ajoute encore un agent de tension et un agent mouillant pour obtenir de bonnes propriétés d'étalement et d'adhérence dans des proportions respectivement entre environ 12 et 19 % et 0, 5 et 2 %. L'addition d'un colorant peut etre envisagée selon l'effet souhaité. Pour l'application sur des supports non poreux secs et durs on peut employer tous les moyens habituels. L'invention sera décrite plus en détail à l'aide des exemples non limitatifs ci-après. Exemple 1 Composition à base d'eau Nom du produit Proportion % en poids Rhodoviol 4/125 10 Acrysol G 110 5 Préventol Dl (bactéricide, sel cationique dthexaminium, marque déposée) 0,15 Nopco NDW (anti-mousse non ionogène, (marque déposée) 0,05 Teepol (alkylarylsulfonate, marque déposée) 0,3 eau 84, 5 Après mélange des ingrédients dans les conditions habituelles on obtient un vernis incolore donnant une couche pouvant etre enlevée, après un séchage de 10 mn environ, à l'aide d'une solution aqueuse à 2% de Teepol. Exemple 2 Composition à base de solvant organique Nom du produit Proportion 0 en poids Synthacryl E 2419 49 % Irgarol TV 142 0,5 % White 5pirit (à 17 % d'hydrocarbures aromatique s) 10 % Ethyl-glycol 39 % Solution Modaflow à 20 % dans Soîvesso 1 OOb 1,5 % 100 % Modaflow : mouillant (marque déposée) Solvesso 100 : mélange d'hydrocarbures aromatiques (marque déposée) Après mélange des ingrédients dans les conditions habituelles on obtient un vernis incolore résistant aux intempéries après un séchage d'environ 8 h. Le vernis s'enlève facilement avec une solution aqueuse tiède, détergente, contenant 5 % de silicate de soude. REVENDICATIONS 1. Composition pour revetement de surface filmogène dépouillable en phase liquide contenant dans un milieu liquide un liant, un épaississant et, éventuellement, un ou plusieurs additifs choisis parmi les agents anti mousse, bactéricides et mouillants compatibles habituels, caractérisée en ce que le liant est une résine polyvinylique ou acrylique filmogène pouvant etre dissoute, dispersée ou émulsifiée dans le milieu liquide utilisé et l'épaississant est un polyacrylate d'ammonium ou une huile de ricin hydrogénée compatible avec le liant et le milieu liquide. 2. Composition selon la revendication 1, caractérisée en ce -qu'elle comprend en milieu aqueux comme liant un alcool polyvinylique et comme épaississant un polyac rylate d'ammonium. 3. Composition selon la revendication 2, caractérisée en ce qu'elle comprend environ entre 70 et 85 % en poids d'eau, entre 10 et 25 % en poids d'alcool polyvinylique et entre 2 et 8 % en poids de poly ac rylate d'ammonium. 4. Composition selon la revendication 1 caractérisée en ce qu'elle comprend dans un solvant organique composé d'un hydrocarbure aromatique et de xylène, comme liant une résine acrylique et comme épaississant une huile de ricin hydrogénée. 5. Composition selon la revendication 4, caractérisée en ce qu'elle comprend environ entre 30 et 47 % en poids du solvant organique, entre 25 et 50 % de résine acrylique et entre 0 et 2 % d'une huile- de ricin hydrogénée.